Brevet FR3067710A1 (20181221)

REVENDICATIONS1. Composé de formule (Li2O),, (Mn02)y (MnO) z (M0a)t dans laquelle : x+y+z+t=1 1-x-y > 0 0,97 > x > 0,6 y 0 y+z > t > 0 1\n<CLM>\1\tComposé selon la revendication 1, cristallisant dans le système cubique.\n<CLM>\1\tComposé selon la revendication 2, présentant un diagramme de diffraction aux rayons X, dans lequel la largeur à mi-hauteur de la raie située à un angle 2thêta compris entre 40° et 45° est supérieure à 1°, la longueur d'onde utilisée étant la longueur d'onde Kalpha du cuivre.\n<CLM>\1\tComposé selon l'une des revendications précédentes, dans lequel x > 0,7, de préférence x > 0,8, de préférence encore x > 0,9.\n<CLM>\1\tComposé selon l'une des revendications précédentes, dans lequel y=z +/- 0,05.\n<CLM>\1\tComposé selon l'une des revendications précédentes, dans lequel y\n<CLM>\1\tComposé selon l'une des revendications précédentes, dans lequel z\n<CLM>\1\tComposé selon l'une des revendications précédentes, dans lequel t=0.\n<CLM>\1\tMatériau composite comprenant le composé selon l'une des revendications précédentes 35 et au moins une phase cristalline Liz°. 25\n<CLM>\1\tMatériau composite comprenant le composé selon l'une des revendications précédentes et contenant de 1 à 10% de carbone. 21\n<CLM>\1\tElectrode comprenant une première matière électrochimiquement active qui est le composé selon l'une des revendications 1 à 10 et au moins une seconde matière électrochimiquement active. 5\n<CLM>\1\tElectrode selon la revendication 11, dans laquelle la seconde matière électrochimiquement active est choisie dans le groupe consistant en : - composé i) de formule Li,,Mni_y_zM'yM"zPO4 (LMP), où M'et M" sont différents l'un de l'autre et sont choisis dans le groupe consistant en B, Mg, Al, Si, Ca, Ti, V, Cr, Fe, 10 Co, Ni, Cu, Zn, Y, Zr, Nb et Mo, avec 0,8\n<CLM>\1\tElectrode selon la revendication 12 comprenant le composé ii) et M est Ni; M' est Mn; M" est Co et M" est choisi dans le groupe consistant en B, Mg, Al, Si, Ca, Ti, V, Cr, Mn, Fe, Co, Ni, Cu, Zn, Y, Zr, Nb et Mo; avec 0,8\n<CLM>\1\tElectrode selon la revendication 12 comprenant le composé ii) et M est Ni; M'est Co; M" est Al ; et 22 1 0; z>0; w=0.\n<CLM>\1\tElectrode selon la revendication 14 comprenant le composé ii) et x=1 ; 0,6\n<CLM>\1\tElectrode selon la revendication 15 comprenant le composé ii) de formule LiCo02.\n<CLM>\1\tElectrode selon la revendication 12 comprenant le composé iv) de formule Li'Fei_yMyPO4, où M est choisi dans le groupe consistant en B, Mg, Al, Si, Ca, Ti, V, Cr, Mn, Co, Ni, Cu, Zn, Y, Zr, Nb et Mo; et 0,8\n<CLM>\1\tElectrode selon la revendication 17 comprenant le composé iv) de formule LiFePO4\n<CLM>\1\tElectrode selon la revendication 12 comprenant le composé iii) avec x=1 ; 0\n<CLM>\1\tElectrode selon la revendication 12 comprenant le composé iii) de formule LiMn204.\n<CLM>\1\tElectrode selon l'une des revendications 12 à 20, dans laquelle le pourcentage massique du composé selon l'une des revendications 1 à 8 est inférieur ou égal à 5% par rapport à la masse totale de toutes les matières électrochimiquement actives, de préférence inférieur ou égal 25 à 2%.\n<CLM>\1\tElément électrochimique de type lithium-ion comprenant une électrode positive selon l'une des revendications 11 à21. 30\n<CLM>\1\tElément électrochimique selon la revendication 22, comprenant : - au moins une électrode négative comprenant une matière active à base de graphite, - au moins une électrode positive selon l'une des revendications 12 à\n<CLM>\1\t24. Elément électrochimique selon la revendication 22 comprenant : 35 - au moins une électrode négative comprenant une matière active choisie dans le groupe consistant en l'étain, le silicium, les composés à base de carbone et de silicium, les composés à base de carbone et d'étain, les composés à base de carbone, d'étain et de silicium ; les composés à base d'oxyde lithié de titane, tel que le titanate de lithium. 5 10 23 - au moins une électrode positive selon la revendication\n<CLM>\1\t25. Procédé de fabrication du composé selon l'une des revendications 1 à 8 comprenant les étapes de 5 a) mise à disposition d'un mélange de Liz°, MnO, Mn02 et éventuellement MO; b) broyage du mélange sous atmosphère inerte ; c) chauffage du mélange sous atmosphère inerte à une température comprise allant de 800 à 1000°C; d) refroidissement du mélange jusqu'à la température ambiante ; 10 e) broyage du mélange sous atmosphère inerte; f) éventuellement ajout de carbone au mélange ; g) éventuellement broyage du mélange sous atmosphère inerte.